(57)【要約】  【課題】  太陽電池素子に反りがある状態で太陽電池モジュールの製造工程を進めていくと、その工程中のたとえば減圧下で押圧するラミネートなどで太陽電池素子が割れが発生しやすくなり、その歩留りが低下する。  【解決手段】  透光性基板と裏面シートの間に充填材で封止し、接続タブにより電気的に接続した複数の太陽電池素子を配置した太陽電池モジュールにおいて、前記接続タブが銅とコバールと銅又は銅とインバーと銅から成る３層クラッド材から成っておりかつ、その略全面にハンダコートする。  【選択図】  図３
2006073706.tif 000002
【特許請求の範囲】
【請求項１】
透光性基板と裏面シートの間に充填材で封止し、接続タブにより電気的に接続した複数の太陽電池素子を配置した太陽電池モジュールにおいて、前記接続タブが銅層とコバール層と銅層から成る３層クラッド材から成り、あるいは銅層とインバー層と銅層から成る３層クラッド材から成り、さらにこの接続タブの両主面に対し、その略全面にわたってハンダコートしたことを特徴とする太陽電池モジュール。
【請求項２】
前記３層クラッド材における一方の銅層と他の銅層との間にて、厚みが異なっていることを特徴とする請求項１に記載の太陽電池モジュール。
【発明の詳細な説明】
【技術分野】
【０００１】
本発明は太陽電池モジュールに関するものであり、とくに太陽電池素子同士を電気的に接続するための接続タブを改良し、これによって、その信頼性や製造歩留りを向上させた太陽電池モジュールに関するものである。
【背景技術】
【０００２】
太陽電池素子は単結晶シリコン基板や多結晶シリコン基板を用いて作製することが多く、太陽電池素子自体、物理的衝撃に弱い構造体である。さらに野外に太陽電池を取り付けた場合に、雨などから保護する必要がある。
【０００３】
一方、太陽電池素子１枚では、発生する電気出力が小さく、そのために複数の太陽電池素子を直並列に接続して、実用的な電気出力が取り出せる構造にしている。
【０００４】
このような必要性から、接続タブを用いて、複数の太陽電池素子を電気的に接続し、そして、これら複数の太陽電池素子を、透光性基板と、エチレンビニルアセテート共重合体（ＥＶＡ）などを主成分とする充填材でもって封入し、太陽電池モジュールとしている。
【０００５】
このような太陽電池モジュールの基本構造である太陽電池素子を図８により説明する。
【０００６】
同図は太陽電池素子の断面の構造の一例を示すものであり、この太陽電池素子１によれば、２はシリコン基板であり、このシリコン基板２の一主面に受光面側電極３を形成し、他方の主面に裏面側電極４を形成している。
【０００７】
これら受光面側電極３および裏面側電極４は、銀ペーストをスクリーンプリント法などにより形成する。
【０００８】
また、これらの電極３、４の表面は、その保護と接続タブを取り付けやすくするために、そのほぼ全面にわたりハンダコートされる。
【０００９】
上記シリコン基板２を単結晶や多結晶により構成した場合、たとえば厚み０．３〜０．４ｍｍ程度、寸法が１５０mm角程度の基板となる。
【００１０】
このシリコン基板の内部には、ボロンなどのＰ型不純物を多く含んだP層とリンなどのＮ型不純物を多く含んだＮ層が接しているＰN接合（不図示）が形成されている。また、シリコン基板の裏面側のほぼ全面にはアルミニウムなどのＰ型不純物を高濃度に含有した高濃度Ｐ層５が形成されている。
【００１１】
上記構成の太陽電池素子１においては、シリコン基板２に対し高濃度Ｐ層５を形成したことで、その基板裏面側の高濃度Ｐ層５の収縮が発生し、これにより、太陽電池素子１は、その裏面側が収縮し、受光面側が延びるように反るという課題がある。
【００１２】
とくに、最近の太陽電池モジュールに使用される太陽電池素子１においては、そのコストダウンのために、太陽電池素子１の基板２がより薄くなる傾向にあり、さらに太陽電池素子１の一枚の縦横の寸法も大きくなる傾向があり、これらに起因して、かかる反りはより顕著である。
【００１３】
また、太陽電池モジュールにおいては、複数の太陽電池素子１を導電性の接続タブを用いて電気的に接続している。
【００１４】
このような接続タブは、通常、厚さ０．１〜１．０ｍｍ程度、幅２〜８ｍｍ程度の銅箔の全面をハンダコートしたものを所定の長さに切断して用いている。
【００１５】
この太陽電池素子の電極と、隣接する太陽電池素子の電極とを、接続タブを用いて、ハンダ付けにより接続する際には、太陽電池素子の電極上に接続タブを配置し、接続タブを太陽電池素子の電極にピンなどで押しつけた状態で、熱風やランプよる加熱で両者のハンダを溶融させ、太陽電池素子の電極と接続タブとをハンダ付けしている（特許文献１の従来の技術参照）。
【特許文献１】特開平１１−３１２８２０号公報
【発明の開示】
【発明が解決しようとする課題】
【００１６】
上述のように、太陽電池素子の電極に接続タブをハンダ付けすることにおいては、受光面側電極３に接続タブをハンダ付けする条件（ハンダ付け時の温度や時間等）と、裏面側電極４に接続タブをハンダ付けする条件との間で、双方にわずかな差が出ており、これにより、接続タブのハンダ付け前後で太陽電池素子の上記の反りがさらに大きくなることがあった。
【００１７】
とくに、最近の太陽電池モジュールにおいては、環境面への配慮から、ハンダに鉛が実質的に含まれないものを使用する傾向にあり、この鉛が実質的に含まれないハンダを使用した場合では、そのハンダの物性からハンダ付け温度が高くなり、これにより、上記のような接続タブのハンダ付け前後において、太陽電池素子の上記のような反りの程度がさらに大きくなっていた。
【００１８】
このように太陽電池素子の高濃度Ｐ層の収縮による反りに加え、タブ付け後に発生する反りがある状態で、太陽電池モジュールの製造工程を進めていくと、その工程中にて、たとえば減圧下で押圧するラミネートなどで太陽電池素子の割れが発生しやすくなり、その結果、その製造歩留りが低下したり、クラックが発生しやすくなっていた。
【００１９】
本発明は上記事情に鑑みて完成されたものであり、その目的は太陽電池素子の反り具合を改善して、高信頼性・高品質な太陽電池モジュールを提供することにある。
【００２０】
本発明の他の目的はクラックの発生を防いで、製造歩留りを向上させ、低コスト化を達成した太陽電池モジュールを提供することにある。
【課題を解決するための手段】
【００２１】
上記目的を達成するために、本発明は、透光性基板と裏面シートの間に充填材で封止し、接続タブにより電気的に接続した複数の太陽電池素子を配置した太陽電池モジュールにおいて、前記接続タブが銅層とコバール層と銅層から成る３層クラッド材から成り、あるいは銅層とインバー層と銅層から成る３層クラッド材から成り、さらにこの接続タブの両主面に対し、その略全面にわたってハンダコートしたことを特徴とする。
【００２２】
本発明の他の太陽電池モジュールは、前記３層クラッド材における一方の銅層と他の銅層との間にて、厚みが異なっていることを特徴とする。
【発明の効果】
【００２３】
銅金属の熱膨張係数は１６．７×１０−６であり、シリコン金属の熱膨張係数は２．６×１０−６である。
【００２４】
銅金属はシリコン金属較べて大きな熱膨張係数であるが、そこで、銅層とコバール層と銅層から成る３層クラッド材（各層の層厚比率を１：１：１の場合）にしたことで、熱膨張係数は１２．６×１０−６になる。
【００２５】
一方、銅層とインバー層と銅層から成る３層クラッド材（各層の層厚比率を１：１：１の場合）にしたことで、熱熱膨張率は１１．２×１０−６となる。
【００２６】
このような構成の３層クラッド材にしたことで、熱熱膨張率が銅層に較べて小さくなる。しかも、双方の３層クラッド材とも良好な電気伝導度とハンダ付け性を備えている。
【００２７】
本発明のかかる構成の３層クラッド材を、太陽電池素子を接続するための接続タブに使用することにより、接続タブを取り付けた後の太陽電池素子の反りについて、その大きさを銅材のみの接続タブより低減することができる。
【００２８】
さらに本発明によれば、３層クラッド材の一方の銅層と他の銅層との間にて、厚みが異なる構造にするのが望ましく、これにより、上述の接続タブを取り付ける前の太陽電池素子の裏面側の高濃度Ｐ層の収縮による反りを、タブ付け後に矯正することができる。
【発明を実施するための最良の形態】
【００２９】
以下、本発明の実施形態を、図面を用いて詳細に説明する。
【００３０】
（例１）
図１は本発明に係る太陽電池素子を、接続タブを用いて、二つの太陽電池素子を直列に接続した状態を示し、とくに受光面側から観た場合の一例である。
【００３１】
図２は本発明に係る太陽電池素子を、接続タブを用いて、二つの太陽電池素子を直列に接続した状態の断面の一例を示す。
【００３２】
図１および図２において、１１は接続タブ、１２ａおよび１２ｂは太陽電池素子、１３は太陽電池素子の受光面側バスバー電極、１４はフィンガー電極、１５は裏面側バスバー電極を示す。
【００３３】
太陽電池素子１２ａ、１２ｂは、上述のように単結晶や多結晶のシリコン基板で作られている。さらにそのシリコン基板の受光面側および裏面側には受光面側電極、裏面側電極が形成されている。
【００３４】
すなわち、これら受光面側と裏面側には、銀ペーストをスクリーンプリント法などにより、バスバー電極とフィンガー電極がそれぞれ形成されている。また、これらの電極表面は、その保護と接続タブを取り付けやすくするために、そのほぼ全面にわたりハンダコートされる。
【００３５】
この受光面側のフィンガー電極１４によれば、幅０．１〜０．２ｍｍ程度で、太陽電池素子の辺に平行に、光生成キャリヤーを収集するため多数本形成され、同様に裏面側にもフィンガー電極が形成される。
【００３６】
受光面側バスバー電極１３と裏面側バスバー電極１５については、収集されたキャリヤーを集電するが、さらに接続タブを取り付けるために幅が２ｍｍ程度あり、そして、フィンガー電極１４と垂直に交わるように２〜３本程度形成される。
【００３７】
また、接続タブ１１については、つぎのような構成である。
【００３８】
幅は太陽電池素子１２ａ、１２ｂへのハンダ付け時に接続タブ１１自身により太陽電池素子１２ａ、１２ｂの受光面に影を作らないように、バスバー電極１３の幅と同じか、それ以下にするとよい。
【００３９】
さらに接続タブ１１の長さは、受光面側バスバー電極１３と裏面側バスバー電極１５のほぼ全てに重なるようにする。
【００４０】
一般的な１５０ｍｍ角の多結晶シリコン太陽電池素子を使用する場合、接続タブ１１の幅は１〜３ｍｍ程度、その長さは１５０〜２５０ｍｍ程度である。接続タブ１１が受光面側バスバー電極１３と裏面側バスバー電極１５のほぼ全てに重なるようにするのは、その抵抗成分を少なくするためである。
【００４１】
さらに本発明に係る接続タブ１１によれば、その構造は下記のとおりである。
【００４２】
接続タブが銅層とコバール層と銅層から成る３層クラッド材から成っている。
【００４３】
もしくは、銅層とインバー層と銅層から成る３層クラッド材から成る。
【００４４】
図３は本発明に係る接続タブとして使用する３層クラッド材の横断面の構造を示す。
【００４５】
同図において、２０は上層の銅部分（銅層）、２１はコバール層またはインバー層から成る部分、２２は下層の銅部分（銅層）、２３、２４は前記ハンダコートであるハンダ層を示す。
【００４６】
上記コバール層を成すコバール材は、Ｆｅ−２９％Ｎｉ−１７％Ｃｏの組成を持つ合金である。
【００４７】
他方のインバー層を成すインバール材は、Ｆｅ−３６％Ｎｉの組成を持つ合金である。
【００４８】
また、これらのコバール材やインバー材は、低熱膨張金属として知られており、その好ましい比率における許容度は±１０％である。
【００４９】
本発明に係る３層クラッド材においては、上層の銅部分２０／コバール又はインバーから成る部分２１／下層の銅部分２２の層厚比率は、発明者等の種々の実験の結果、（３／１／３）又は（１／１／１）又は（１／６／１）程度の比率であって、その範囲内に規定するのが好適である。
【００５０】
すなわち、銅層２０、２２：コバール層（インバー層）２１＝３：１〜１：６に規定すると、反りをもっとも優位に解消されるという点でよい。
【００５１】
また、これら３層クラッド材の全体の厚みである総厚については、０．１〜１．０ｍｍにすると、反りをもっとも優位に解消されるという点でよい。
【００５２】
上層２０および下層２１の銅部分の比率が中間層のコバール又はインバーから成る部分２１に対して（３／１／３）を超えて大きくなると、その熱膨張率から太陽電池素子の接続タブとしてハンダ付けしたときに、その反りを抑える効果が期待できない場合がある。
【００５３】
また、上層２０および下層２１の銅部分の比率が中間層のコバール又はインバーから成る部分２１に対して（１／６／１）より小さくなると、その比率未満であると、その電気抵抗が大きくなり、接続タブとして使用したときに、この部分の抵抗成分の増加により、その太陽電池モジュールの出力が低下する傾向にある。
【００５４】
また、３層クラッド材の総厚が０．１ｍｍ未満であると、層厚比率を、どのようにしても太陽電池素子の反りを抑える効果と太陽電池モジュールの出力を低下させないという双方の点を満足させることができない。
【００５５】
さらに総厚が１．０ｍｍを超えると、太陽電池モジュールの製造工程で減圧下で押圧するラミネートにおいて、その接続タブの厚みのため太陽電池素子が割れたり、クラックが入ったりして太陽電池モジュールが不良となることがある。
【００５６】
本発明によれば、このような３層クラッド材に対し、さらにメッキやディッピングにより片面約２０〜７０μｍ程度のハンダ層２３、２４を形成する。
【００５７】
このハンダ層は表面の銅の酸化などにより点状にコートできない部分や切り出した場合の端面を除き、その表面、裏面の略全面にコートするとよい。
【００５８】
かくして本発明によれば、上記のような３層クラッド材にハンダコートしたものを、接続タブ１１として使用することにより、その熱膨張率の低さより接続タブを取り付けた後の太陽電池素子の反りの大きさを銅のみの接続タブより低減することができる。
【００５９】
さらに主面が銅であるため、ハンダ付け性が良く、現状の銅のみを使用した接続タブを取り付ける装置を改造や大きな条件変更等する必要なく使用できる。
【００６０】
つぎに本発明の他の実施例を述べる。
【００６１】
（例２）
図４は本発明に係る別の接続タブとして使用する３層クラッド材の断面部の構造を示すものである。
【００６２】
同図において、２５は上層の銅部分（銅層）、２６はコバール又はインバーから成る部分（コバール層又はインバー層）、２７は下層の銅部分（銅層）、２８、２９はハンダ層を示す。
【００６３】
そして、本例によれば、図４に示すように、この３層クラッド材の上層の銅部分２５と下層の銅部分２７の銅の厚みが異なっていることを特徴とする。たとえば、下層の銅部分２７の銅部分の厚みが上層の銅部分２５の厚みより厚くなっている。
【００６４】
この例の接続タブを用いた事例を図５に示す。
【００６５】
同図は、上記の３層クラッド材の上層の銅部分２５と下層の銅部分２７の銅部分の厚みが異なっており、上記の下層の銅部分２７の銅部分の厚みが上層の銅部分２５の厚みより厚くなっているものを接続タブとして使用して、太陽電池素子を直列に接続した状態の断面を示すものである。
【００６６】
図５において、１２ａ、１２ｂは太陽電池素子であり、１３は太陽電池素子の受光面側バスバー電極、１５は裏面側バスバー電極である。
【００６７】
また、３０は上記の３層クラッド材の上層の銅部分２５と下層の銅部分２７の銅の厚みが異なっている接続タブである。図４と同様に、この接続タブ３０の２５は上層の銅部分、２７は下層の銅部分を示す。
【００６８】
ここにおいて、太陽電池素子１２ａ、１２ｂは、上述のように、その裏面側の高濃度Ｐ層の収縮により裏面側が収縮し、受光面側が延びるように反りやすいが、これに対し、本発明における太陽電池素子１２ａ、１２ｂの接続タブによる接続においては、３層クラッド材の、下層の銅部分２７の厚みが上層の銅部分２５の厚みより厚くなっている接続タブ３０を使用し、さらに図５に示すように太陽電池素子１２ａ、１２ｂの受光面側のバスバー１３に、厚みの厚い下層の銅部分２７の銅部分がハンダ付けにより接続すると共に、同じ太陽電池素子１２ａ、１２ｂの裏面側のバスバー１５には、隣接する太陽電池素子の受光面側バスバー電極に接続されている接続タブ３０の厚みの薄い下層の銅部分２５の銅部分がハンダ付けにより接続されるように構成している。
【００６９】
よって、このように反っている太陽電池素子１２ａ、１２ｂを凸状にして置いた時に、その太陽電池素子１２ａ、１２ｂの上面の電極に、接続タブとして使用している３層クラッド材の厚みが上層の銅部分２５より厚い下層の銅部分２７を接続し、さらにその太陽電池素子１２ａ、１２ｂの下面の電極に、接続タブとして使用している３層クラッド材の厚みが下層の銅部分２７より薄い上層の銅部分２５を接続する構成であることで、つぎにような作用効果を奏する。
【００７０】
すなわち、太陽電池素子１２ａ、１２ｂの接続タブ３０をハンダ付けするときに、太陽電池素子１２ａ、１２ｂと接続タブ３０の温度は、２００℃近くにまで上昇し、ハンダ付け後の室温まで下がるが、この時、太陽電池素子１２ａ、１２ｂの受光面側の電極には３層クラッド材の厚みが上層の銅部分２５より厚い下層の銅部分２７が接続されており、下面の電極には接続タブとして使用している３層クラッド材の厚みが下層の銅部分２７より薄い上層の銅部分２５を接続されているので、３層クラッド材の上層の銅部分２５と下層の銅部分２７の厚みの差に起因して、太陽電池素子１２ａ、１２ｂのタブ付け前にある反りが矯正される。
【００７１】
このように太陽電池素子１２ａ、１２ｂの反りが矯正されるため、その結果、太陽電池モジュールの製造工程の工程中において、たとえば、減圧下で押圧するラミネートなどで太陽電池素子が割れが発生することが無くなり、その製造歩留りが向上し、また、反りに起因したクラックの発生も無くなり、完成した太陽電池モジュールの信頼性を向上させることができる。
【００７２】
（例３）
上述の例２においては、裏面側が収縮するために受光面側が延び、反っている太陽電池素子を凸状にして置いた時に、上面が太陽電池素子の受光面側になった場合である。
【００７３】
これに代えて、本例においては、その他の事例を示す。
【００７４】
たとえば太陽電池素子の受光面側に設ける反射防止膜の収縮などで反っている太陽電池素子を凸状にして置いた時に、上面が太陽電池素子の裏面側になった場合でも、裏面に接続タブとして使用している３層クラッド材の厚みが上層の銅部分２５より厚い下層の銅部分２７を接続すればよい。
【００７５】
以上のような例２と例３について、さらに詳述する。
【００７６】
接続タブに関し、その好適例をつぎに述べる。
【００７７】
本発明に係る上層の銅部分と下層の銅部分の銅の厚みが異なっている３層クラッド材においては、上層の銅部分２５／コバール又はインバーから成る部分２６／下層の銅部分２７の層厚比率は、発明者等の種々の実験の結果、（１／１／２）〜（１／１／９）にするとよい。さらにこのような層厚比率において、総厚を０．１〜１．０ｍｍの範囲にするのが望ましい。
【００７８】
すなわち、層厚比率の上層の銅部分２５の厚みを、（１／１／２）の比率でもって、より大きくすると、太陽電池素子の接続タブとしてハンダ付けした時に、太陽電池素子の反りを抑える効果が期待できない。
【００７９】
また、層厚比率の上層の銅部分２５の厚みを（１／１／９）の比率でもって、より小さくすると、ハンダ付け後に逆方向に反ってしまうことがある。
【００８０】
さらにまた、総厚が０．１ｍｍより小さくなると、総厚比率をどのようにしても太陽電池素子の反りを抑える効果が期待できない。
【００８１】
また、その電気抵抗が大きくなり、接続タブとして使用したときにこの部分の抵抗成分の増加により、その太陽電池モジュールの出力が低下する。
【００８２】
一方、総厚を１．０ｍｍより大きくすると、太陽電池モジュールの製造工程で減圧下で押圧するラミネートにおいて、その接続タブの厚みのために太陽電池素子が割れたり、クラックが入ったりして太陽電池モジュールが不良となることがある。
【００８３】
このような３層クラッド材にメッキやディッピングにより片面約２０〜７０μｍ程度のハンダ層２８、２９を形成する。
【００８４】
このハンダ層は表面の銅の酸化などにより点状にコートできない部分や切り出した場合の端面を除き、その表面、裏面の略全面にコートされる。
【００８５】
（接続タブを接続する装置）
図６は、本発明に係る太陽電池素子に接続タブを接続する装置を示したものである。
【００８６】
同図において、１２ａは太陽電池素子、１３は太陽電池素子受光面側のバスバー電極、１５は太陽電池素子裏面側のバスバー電極、３５は接続タブ、３６は押しつけピン、３７は熱風吹き出しノズルを表す。
【００８７】
この装置を用いて接続タブを接続するプロセスは、以下のとおりである。
【００８８】
接続タブ３５の太陽電池素子１２ａ受光面側のバスバー電極１３への取り付けは、取り付ける太陽電池素子１２ａのバスバー電極１３の上へ接続タブ３５を持ってくる。
【００８９】
その後、押しつけピン３６を下ろし、接続タブ３５をバスバー電極１３に押しつける。
【００９０】
そして、ノズル３７から、４００から５００℃程度の熱風を数秒程度、上記の押しつけピン３６で接続タブ３５をバスバー電極１３に押しつけている部分に吹き付け、接続タブ３５のハンダとバスバー電極１３のハンダを融かし、両者を接続する。
【００９１】
その後、ハンダが固化したら、押しつけピン３６を上げる。太陽電池素子１２ａの裏面側バスバー電極１５にも、同様に別の接続タブ３５を接続する。
【００９２】
以上のようなプロセスを経て、太陽電池素子に接続タブが接続される。
【００９３】
つぎに太陽電池素子に接続タブが接続された太陽電池モジュールの構成や、その製造方法を述べる。
【００９４】
（太陽電池モジュールの構造ならびの製法）
図７は本発明に係る太陽電池モジュールの太陽電池パネル部の構造の一例を示す図である。
【００９５】
同図において、４１は透光性基板、４２は受光面側封止材、４３は太陽電池素子、４４は裏面側封止材、４５は裏面材、４６は接続タブである。
【００９６】
以下、各部材を述べる。
【００９７】
透光性基板４１としては、ガラスやポリカーボネート樹脂などからなる基板が用いられる。
【００９８】
ガラス板については、白板ガラス、強化ガラス、倍強化ガラス、熱線反射ガラスなどが用いられるが、一般的には厚さ３ｍｍ〜５ｍｍ程度の白板強化ガラスが使用される。
【００９９】
他方、ポリカーボネート樹脂などの合成樹脂からなる基板を用いた場合には、厚みが５ｍｍ程度のものが多く使用される。
【０１００】
受光面側封止材４２および裏面側封止材４４は、エチレン−酢酸ビニル共重合体（以下、エチレン−酢酸ビニル共重合体をＥＶＡと略す）から成り、厚さ０．４〜１ｍｍ程度のシート状形態のものが用いられる。これらはラミネート装置により減圧下で加熱加圧を行うことで、融着して他の部材と一体化する。
【０１０１】
ＥＶＡは、酸化チタンや顔料等を含有させ白色等に着色させてもよい。本発明に係る受光面側封止材４２においては、着色させると太陽電池素子４３に入射する光量が減少し、発電効率が低下する傾向にあり、望ましくは透明材にするとよい。
【０１０２】
また、裏面側封止材４４に用いるＥＶＡは透明材により構成するとよいが、その他、太陽電池モジュールの周囲の設置環境に合わせて酸化チタンや顔料等を含有させ、これにより、白色等に着色させてもよい。
【０１０３】
太陽電池素子４３、接続タブ４６は、前述したごとく、構造、形状を有する。
【０１０４】
裏面材４５は水分を透過しないようにアルミ箔を挟持した耐候性を有するフッ素系樹脂シートやアルミナまたはシリカを蒸着したポリエチレンテレフタレ−ト（ＰＥＴ）シートなどが用いられる。
【０１０５】
本発明に係る太陽電池モジュールの製造方法はつぎの通りである。
【０１０６】
まず、透光性基板４１、受光面側封止材４２、接続タブ４６を接続した太陽電池素子４３、裏面側封止材４４、裏面材４５を重畳し、ラミネーターと呼ばれる装置にセットし、５０〜１５０Ｐａ程度の減圧下で１００〜２００℃程度の温度で、１５〜６０分間程度に加熱しながら加圧することにより一体化する。
【０１０７】
作成された太陽電池パネル部の裏面に、外部回路接続用のケーブルを具備した端子ボックス（不図示）を接着材などで取り付ける。
【０１０８】
さらに太陽電池モジュールとしての必要な強度や太陽電池モジュールを建物等に設置に必要なモジュール枠（不図示）を太陽電池パネル部の外周に嵌め込み、そのコーナー部をネジ止めして太陽電池モジュールが完成する。
【０１０９】
なお、本発明は上記実施形態に限定されるものではなく、本発明の範囲内で多くの修正および変更を加えることができる。
【０１１０】
たとえば、太陽電池素子は単結晶や多結晶シリコンなどの結晶系太陽電池に限定されるものではなく、薄膜系太陽電池などでも適用可能であり、さらに接続タブや太陽電池素子の電極をコートしているハンダは鉛を含有した共晶ハンダなどの他に鉛フリーのハンダでもよい。さらに太陽電池素子の電極にハンダコート行わないものでも応用可能である。
【図面の簡単な説明】
【０１１１】
【図１】本発明の太陽電池モジュールの要部であり、太陽電池素子を接続タブを用いて、二つの太陽電池素子を直列に接続した状態を受光面側から観た場合の一例を示す平面図である。
【図２】本発明に係る太陽電池素子を接続タブを用いて、二つの太陽電池素子を直列に接続した状態の断面図である。
【図３】本発明に係る接続タブとして使用する３層クラッド材の断面図である。
【図４】本発明に係る接続タブとして使用する他の３層クラッド材の断面図である。
【図５】本発明に係る別の接続タブとして使用して太陽電池素子を直列に接続した状態の断面図である。
【図６】本発明に係る太陽電池素子に接続タブを接続する装置を示う概略図である。
【図７】本発明に係る太陽電池モジュールの要部を示す概略断面図である。
【図８】太陽電池素子の基本構造を示す概略断面図である。
【符号の説明】
【０１１２】
１：太陽電池素子
２：シリコン基板
３：受光面側電極
４：裏面側電極
５：高濃度Ｐ層
１１、３０、３５、４６：接続タブ
１２ａ、１２ｂ：太陽電池素子
１３：受光面側バスバー電極
１４：フィンガー電極
１５：裏面側バスバー電極
２０、２５：上層の銅部分
２１、２６：コバール又はインバーから成る中間層部分
２２、２７：下層の銅部分
２３、２４、２８、２９：ハンダ層部分
３６：押しつけピン
３７：熱風吹き出しノズル
４１：透光性基板
４２：受光面側封止材
４３：太陽電池素子
４４：裏面側封止材
４５：裏面材
【図１】
2006073706.tif 000003
【図２】
2006073706.tif 000004
【図３】
2006073706.tif 000005
【図４】
2006073706.tif 000006
【図５】
2006073706.tif 000007
【図６】
2006073706.tif 000008
【図７】
2006073706.tif 000009
【図８】
2006073706.tif 000010